СПОСОБ ПОЛУЧЕНИЯ ЧЕРНОГО МЕТАЛЛА (ВАРИАНТЫ)

1. Способ получения черного металла путем пирометаллургического передела очищенного от жильных минералов и вредных примесей обжиг-магнитного концентрата оолитовых бурожелезняковых руд, отличающийся тем, что в пирометаллургический процесс подается магнитоактивный горячий концентрат, нагретый до 650-860°С, взаимодействующий с магнитоактивной зоной пирометаллургической установки.
2. Способ по п.1, отличающийся тем, что концентрат подается в зону горения дуги электродуговой печи, в которой получается жидкий металл.
3. Способ по п.1, отличающийся тем, что концентрат подается в индукционную тигельную печь, в которой получается тестообразный металл (кричное железо/крица).
4. Способ по п.1, отличающийся тем, что концентрат подается в термобрикетный магнитоактивированный пресс в котором получается твердое горячебрикетированное железо (HBI).
5. Способ по п.2, отличающийся тем, что в рабочее пространство печи дополнительно подается кричное железо, нагретое до 1250-1350°С.
6. Способ по п.2, отличающийся тем, что в рабочее пространство печи дополнительно подается горячебрикетированное железо, нагретое до 650-860°С.
7. Способ по п.2, отличающийся тем, что в рабочее пространство печи подается только горячее железосодержащее сырье - концентрат, нагретый до 750-860°С, горячебрикетированное железо, нагретое до 750-860°С, кричное железо, нагретое до 1250-1350°С.
8. Способ по п.3, отличающийся тем, что в рабочее пространство печи дополнительно подается горячебрикетированное железо, нагретое до 750-860°С.
9. Способ по п.3, отличающийся тем, что из кричного железа получают черный металл в твердом виде путем обработки ковкой или прессовкой в восстановительной среде кричного железа при температуре 1250-1350°С, поддерживаемой индукционным нагревом.
10. Способ по пп.2 и 3, отличающийся тем, что черный металл в жидком виде получают путем подачи в магнитоактивную зону магнитоактивированной восстановительной шахтной печи горячебрикетированного железа (HBI), нагретого до температур, близких к точке Кюри для железа, и, при необходимости, окатышей, получения из HBI и окатышей прямовосстановленного железа (DRI) и подачи DRI, возможно, совместно с HBI, в рабочее пространство сталеплавильной электрической печи.